(57)【要約】  本発明は、製造歩留まり及び装飾性（加飾性）に優れた電子機器用筐体を提供することを目的とする。本発明の電子機器用筐体は、内部に電子機器を収容する金属製筐体と、前記金属製筐体に被覆された樹脂フィルムとを備えることを特徴とする。更に、樹脂フィルムにおける樹脂層と金属製筐体との間に、接着層及び印刷層の少なくともいずれかを備える態様、樹脂フィルムが、ポリカーボネート（ＰＣ）、ポリエチレンテレフタレート（ＰＥＴ）、ポリメタクリル酸メチル（ＰＭＭＡ）、及びポリ乳酸（ＰＬＡ）のいずれかの熱可塑性樹脂を含む態様などが好ましい。
2008053527.tif 000002
【特許請求の範囲】
【請求項１】
内部に電子機器を収容する金属製筐体と、前記金属製筐体に被覆された樹脂フィルムとを備えることを特徴とする電子機器用筐体。
【請求項２】
金属製筐体がマグネシウム（Ｍｇ）合金からなる請求の範囲第１項に記載の電子機器用筐体。
【請求項３】
更に、樹脂フィルムにおける樹脂層と金属製筐体との間に、接着層及び印刷層の少なくともいずれかを備える請求の範囲第１項又は第２項に記載の電子機器用筐体。
【請求項４】
樹脂フィルムが、ポリカーボネート（ＰＣ）、ポリエチレンテレフタレート（ＰＥＴ）、ポリメタクリル酸メチル（ＰＭＭＡ）、及びポリ乳酸（ＰＬＡ）のいずれかの熱可塑性樹脂を含む請求の範囲第１項から第３項のいずれかに記載の電子機器用筐体。
【請求項５】
接着層が、熱可塑性ゴムを含む請求の範囲第３項又は第４項に記載の電子機器用筐体。
【請求項６】
熱可塑性ゴムがニトリルゴム及びクロロプレンゴムのいずれかである請求の範囲第５項に記載の電子機器用筐体。
【請求項７】
接着層が、無機充填材を含む請求の範囲第３項から第６項のいずれかに記載の電子機器用筐体。
【請求項８】
樹脂フィルムを加熱により軟化させる加熱工程と、前記加熱された樹脂フィルムを、金属製筐体に被覆する被覆工程と、前記被覆された樹脂フィルムを前記金属製筐体に密着させる密着工程とを含むことを特徴とする電子機器用筐体の製造方法。
【請求項９】
更に、金属製筐体に接着剤を塗布する塗布工程を含む請求の範囲第８項に記載の電子機器用筐体の製造方法。
【請求項１０】
更に、塗布工程後に、接着剤を加熱乾燥する加熱乾燥工程を含む請求の範囲第９項に記載の電子機器用筐体の製造方法。
【請求項１１】
更に、樹脂フィルムにおける樹脂層と金属製筐体との間に、印刷層を形成する印刷層形成工程を含む請求の範囲第８項から第１０項のいずれかに記載の電子機器用筐体の製造方法。
【発明の詳細な説明】
【技術分野】
【０００１】
本発明は、パーソナルコンピュータ、デジタルカメラ、デジタルビデオカメラ、携帯電話機等の電子機器を内部に収容する電子機器用筐体及びその製造方法に関し、製造歩留まり及び装飾性（加飾性）に優れた電子機器用筐体及びその製造方法に関する。
【背景技術】
【０００２】
パーソナルコンピュータ、デジタルカメラ、デジタルビデオカメラ、携帯電話機などの電子機器は、今日のＣＰＵや内部構成部品の共通化に伴い、差別化が難しくなっている。これらの電子機器において差別化を図るためには、軽くて強いという電子機器用筐体の携帯性の向上と、色調、光沢などの電子機器用筐体の外観における装飾性の向上とが必要である。【０００３】
電子機器用筐体の携帯性を向上するために、例えば、軽量のＭｇ合金を使用したものや、炭素繊維（ＣＦ）又はガラス繊維（ＧＦ）をポリカーボネート（ＰＣ）樹脂又はポリアミド（ＰＡ）樹脂に添加してなる高剛性プラスチックを使用したものや、炭素繊維（ＣＦ）を熱硬化性プラスチックに含浸させた材料を使用したものなどが知られている。一方、電子機器用筐体の装飾性を向上するために、アルミ粉を添加したメタリック多層塗装、クリア塗装によるピアノ調の光沢塗装などが適用されている。また、今後、電子機器用筐体に、模様、文字、絵等をプリントする等の要望が高まると予想される。【０００４】
Ｍｇ合金からなる筐体は、ダイカストやチクソモールド等を成形製作する際に、引け、ボイド、湯流れ跡（湯皺）等の成形不良部分が発生する割合が高いことが知られている。このＭｇ合金筐体の成形不良（引け、ボイド、湯流れ跡（湯皺）等）は、塗装後においても外観不良の原因となる。そこで塗装前に、この成形不良を補填するため、手作業によるパテ塗りや、ＵＶコーティング等を行うことが必要となり、コストアップの原因となっている。即ち、Ｍｇ合金筐体は、成形が難しい、量産性が低い、成形後の表面の平坦化処理が必要である等の問題がある。【０００５】
また、筐体の装飾性を向上するためのスプレー塗装は、下塗り（プライマー）と上塗りを行う必要があるので、目的とする物以外の夾雑物の混入（コンタミ）による外観不良が起こりやすく、製造歩留まりが低下しやすいという問題もある。特に、金属感を引き出すための光沢塗装は、塗装を複数回行う必要があるので、埃やゴミが混入するというコンタミにより製造歩留まりが低下しやすいという問題がある。【０００６】
上述したように、電子機器用筐体の製造歩留まり及び装飾性の両方の向上を同時に図るには多数の問題がある。例えば、優れた装飾性を有するＭｇ合金筐体を安価に提供するのは困難である。なお、装飾性に関する問題は、Ｍｇ合金を使用した筐体に限らず、Ｍｇ合金以外のＡｌ、Ｔｉなどの金属製筐体や樹脂製筐体を用いた場合も同様である（例えば、特許文献１及び特許文献２参照)。【０００７】
【特許文献１】特開２００３−１６０８９８号公報
【特許文献２】特許第３６４１２３３号公報
【発明の開示】
【０００８】
本発明は、従来における問題を解決し、以下の目的を達成することを課題とする。本発明は、製造歩留まり及び装飾性（加飾性）に優れた電子機器用筐体及びその製造方法を提供することを目的とする。
【０００９】
前記課題を解決するための本発明は、以下の通りである。
本発明の電子機器用筐体は、内部に電子機器を収容する金属製筐体と、前記金属製筐体に被覆された樹脂フィルムとを備えることを特徴とする。該電子機器用筐体では、内部に電子機器を収容する金属製筐体と、前記金属製筐体に被覆された樹脂フィルムとを備えるので、樹脂フィルムが金属製筐体の表面における成形不良（引け、ボイド、湯流れ跡（湯皺）等）を覆い隠し、例えば、成形不良を補填するためのパテ塗りやＵＶコーティングが不要となる。この結果、電子機器用筐体の製造歩留まり及び装飾性（加飾性）の向上を両立することができる。
本発明の電子機器用筐体の製造方法は、樹脂フィルムを加熱により軟化させる加熱工程と、前記加熱された樹脂フィルムを、前記金属製筐体に被覆する被覆工程と、前記被覆された樹脂フィルムを前記金属製筐体に密着させる密着工程とを含むことを特徴とする。該電子機器用筐体の製造方法では、加熱工程において樹脂フィルムが加熱により軟化し、被覆工程において加熱された樹脂フィルムが金属製筐体に被覆され、密着工程において被覆された樹脂フィルムが金属製筐体に密着する。その結果、製造歩留まりを向上することができると共に、高い意匠性を付与することができる。
【図面の簡単な説明】
【００１０】
【図１】図１は、本発明の電子機器用筐体の一例の構成を示す断面図である。
【図２】図２は、図１における金属製筐体としてのＭｇ合金筐体の斜視図である。
【図３】図３は、本発明の電子機器用筐体の製造方法の一例を説明するための概略図であり、樹脂フィルムを加熱する工程を表す。
【図４】図４は、本発明の電子機器用筐体の製造方法の一例を説明するための概略図であり、金属製筐体を樹脂フィルムで被覆する工程を表す。
【図５】図５は、本発明の電子機器用筐体の製造方法の一例を説明するための概略図であり、金属製筐体の端部裏まで樹脂フィルムを巻き込ませて密着させる工程を表す。
【図６】図６は、本発明の電子機器用筐体の製造方法の一例を説明するための概略図であり、トリミングする(不要な箇所を切除する)工程を表す。
【発明を実施するための最良の形態】
【００１１】
以下、本発明をその実施の形態を示す図面を参照して具体的に説明する。なお、本発明は以下の実施の形態に限定されるものではない。【００１２】
（電子機器用筐体）
本発明の電子機器用筐体は、金属製筐体と、前記金属製筐体に被覆された樹脂フィルムと、その他の部材を備えてなる。例えば、図１に示すように、電子機器用筐体１００は、金属製筐体１と、前記金属製筐体１に被覆された樹脂フィルム５と、その他の部材を備える。【００１３】
−金属製筐体−
金属製筐体１は、内部に電子機器を収容するものであり、例えば、Ｍｇ合金（ＡＺ９１Ｄ：Ａｌ９質量％、Ｚｎ１質量％）からなるＭｇ合金筐体（図２）である。この金属製筐体１は金属（例えば、Ｍｇ合金、Ａｌ合金、Ｔｉ合金、純Ａｌ等）製であることが好ましいが、これに限らず、樹脂製であってもよい。【００１４】
−樹脂フィルム−
樹脂フィルム５は、厚みが０．１〜１．０ｍｍであり、金属製筐体１の上に形成された接着層２と、接着層２の上に形成された印刷層３と、印刷層３の上に形成された樹脂層４とが積層されたものである。樹脂フィルム５が接着層２を有すると、金属製筐体１と樹脂フィルム５との密着を強固にすることができる。【００１５】
また、この樹脂フィルム５（樹脂層４）は、ポリカーボネート（ＰＣ）、ポリエチレンテレフタレート（ＰＥＴ）、ポリメタクリル酸メチル（ＰＭＭＡ）、及びポリ乳酸（ＰＬＡ）のいずれかの熱可塑性樹脂を含むことが好ましい。樹脂フィルム５（樹脂層４）が、ポリカーボネート（ＰＣ）、ポリエチレンテレフタレート（ＰＥＴ）、ポリメタクリル酸メチル（ＰＭＭＡ）、及びポリ乳酸（ＰＬＡ）のいずれかの熱可塑性樹脂を含むと、他の熱可塑性樹脂を含む場合と比較して、電子機器用筐体１００の製造歩留まり及び装飾性（加飾性）を向上することができる。【００１６】
また、金属製筐体１を覆った樹脂フィルム５の表面５ａに、強度を高くするための耐摩耗コーティング、汚れをつきにくくする疎水性コーティング等、いかなる表面処理を加えてもよく、更に、塗装してもよく、また、樹脂フィルム５の表面５ａに凹凸等の形状を付加してもよい。
また、銀などの抗菌剤を含むコーティング剤、酸化チタン等の光触媒を含むコーティング剤、指紋等をつきにくくする疎水性のコーティング剤等のコーティング処理を樹脂フィルム５の表面５ａに行っても良い。【００１７】
−接着層−
接着層２として、熱硬化性接着剤、光硬化性接着剤等を用いることができるが、ハンドリングやリサイクルの観点から、接着層２が柔軟性を有するニトリルゴム、クロロプレンゴム等の熱可塑性ゴムや、ホットメルト接着剤を含むことが好ましい。接着層２がニトリルゴム、クロロプレンゴムなどの熱可塑性ゴム含むと、金属製筐体１と樹脂フィルム５との熱膨張の差による変形を抑制することができると共に、再加熱処理により金属製筐体１と樹脂フィルム５とを解体することができ、電子機器用筐体１００の分別及びリサイクルが可能となる。【００１８】
また、接着層２は、炭酸カルシウム、タルク、アルミ粉等の無機充填材を含むことが好ましい。接着層２が無機充填材を含むと、接着層２を形成しているニトリルゴム、クロロプレンゴムなどの接着剤と協働して、金属製筐体１の成形不良（引け、ボイド、湯流れ跡（湯皺）等）部分に対して、パテと同様の効果を得ることができる。また、無機充填材としてアルミ粉を接着層２に添加すると、金属製筐体１の光沢低下を抑えることができる。なお、該光沢低下は、印刷層３及び樹脂層４に対する接着層２の影響に起因するものである。【００１９】
接着層２として、例えば、厚み０．２ｍｍのニトリルゴム系接着剤（セメダイン５２１、セメダイン株式会社製）にタルク（Ｋ−１、日本タルク株式会社製）を１０質量％添加したものや、厚み０．１ｍｍのクロロプレンゴム系接着剤（セメダイン５７５、セメダイン株式会社製）にアルミ粉（スパーファインＮｏ．２２０００、大和金属粉工業株式会社製）を５質量％添加したものを用いることができる。【００２０】
また、接着層２の厚みは０．０５〜０．５ｍｍの範囲内であることが好ましい。【００２１】
また、無機充填材の添加量は、接着層２の質量に対して、１〜２０質量％であることが好ましい。【００２２】
−印刷層−
印刷層３は、顔料、染料、インクの材質は問わず、文字、模様、単色、カラーのいかなる印刷を用いてもよく、さらに蓄光成分、蛍光成分などを付与してもよい。本発明の電子機器用筐体１００では、印刷層３を形成することによって、金属製筐体１に通常用いられる塗装によっては付与が困難な金属感や光沢感等を容易に呈することができ、意匠性及び装飾性の向上を容易に実現できる。なお、印刷層３（インク層）は、樹脂フィルム５の最上層、樹脂層４の下のいずれに形成しても同様の効果が得られる。【００２３】
−樹脂層−
樹脂層４として、例えば、厚み０．３ｍｍのＰＣシート（ユーピロンＦＥ２０００−Ｍ１２、三菱エンプラ株式会社製）や、厚み０．５ｍｍのＡ−ＰＥＴシート（ノバクリアー  ＳＨ０４６、三菱樹脂株式会社製）を用いることができる。【００２４】
樹脂層４としてＰＣシートを用いると、樹脂フィルム５の表面部の硬度を簡易に向上することができる。【００２５】
樹脂層４としてＡ−ＰＥＴシートを用いると、金属製筐体１の側壁やＲ形状部に対する追従が可能となり、複雑な形状の金属製筐体１であっても樹脂フィルム５で覆うことができる。【００２６】
更に、樹脂層４にＵＶカチオン系ハードコート、アクリル系ハードコート、メッキ、蒸着などの表面処理を施すと樹脂フィルム表面の硬度を簡易に向上することができる。【００２７】
−その他の部材−
電子機器用筐体１００は、必要に応じて、その他の部材を備えていてもよい。【００２８】
以上のように、印刷層３が意匠性及び装飾性の向上に寄与し、接着層２が製造歩留まりの向上に寄与するので、樹脂フィルム５で金属製筐体１を覆うことにより、金属製筐体１の表面における成形不良（引け、ボイド、湯流れ跡（湯皺）等）を覆い隠すことができ、例えば、成形不良を補填するための塗装が不要となる。この結果、電子機器用筐体１００の製造歩留まり及び装飾性（加飾性）の向上を両立することができる。【００２９】
また、樹脂フィルム５で金属製筐体１を覆うことにより、電子機器用筐体１００（金属製筐体１）の表面形状を任意に設定することができる。例えば、樹脂フィルム５の樹脂層４にエンボス加工を施すことによって触感を向上したり、樹脂フィルム５の樹脂層４の表面粗さを調節することによって滑りにくくしたり、光沢度を自由に設定したりすることができる。【００３０】
（電子機器用筐体の製造方法）
本発明の電子機器用筐体の製造方法は、接着層形成工程と、圧空成形工程とを含む。
【００３１】
−接着層形成工程−
まず、金属製筐体１上に樹脂フィルム５（印刷層３及び樹脂層４）を被覆する前に、金属製筐体１に、接着剤及び無機充填剤を塗布し、後に樹脂フィルムの一部となる接着層２を形成する。この接着層２は、厚みが０．２ｍｍとなるまでスプレー塗布（スクリーン印刷）されることにより形成される。金属製筐体１の表面に、スプレー塗布、スクリーン印刷などにより接着層２を形成すると、金属製筐体１の成形不良（引け、ボイド、湯流れ跡（湯皺）等）部分が、接着剤及び無機充填剤で埋まり、パテと同等の効果が得られ、金属製筐体１の表面の補填効果を大きくすることができる。【００３２】
その後、６０℃、３０ｍｉｎ加熱乾燥することにより、接着剤中の溶剤が揮発し、接着剤が固化する。これにより、接着剤の粘着力が押さえられ、夾雑物の混入（コンタミ）を防止することができ、更に、持ち運び、金型へのセッティング等において、ハンドリングをし易くすることができ、作業が簡易になる。【００３３】
−圧空成形工程−
圧空成形工程は、樹脂フィルム５（印刷層３及び樹脂層４）を加熱により軟化させる加熱工程と、加熱された樹脂フィルム５を、金属製筐体１に被覆する被覆工程と、被覆された樹脂フィルム５を金属製筐体１に密着させる密着工程と、金属製筐体１に密着していない樹脂フィルム５を切除する切除工程とを含む。この圧空成形工程は、後述する圧空成形に真空成形の要素を取り入れたものである。【００３４】
圧空成形とは、加熱により軟化させたシートを、３〜５ｋｇ／ｃｍ（０．０３〜０．０５ｋｇ／ｍ）の圧縮空気により、型に密着させ、所定の形状を得る方法であり、後述する真空成形よりも精密な形状を要求される場合に適している。型に接触する面を製品の表面にすることで、射出成形と同等のシャープなデザインを表現することができ、アンダーカットやリエントラント形状の成形が可能である。【００３５】
なお、真空成形とは、加熱により軟化させた板状樹脂を、凸状又は凹状の型に押圧して板状樹脂と型との間にある空気を下から吸引することで真空に近い状態を作り出し、型に板状樹脂を密着させて、板状樹脂を意図する形状に成形する成形法である。この真空成形は、簡単な形状のスポイラーやオートバイのカウリングなどの成形に用いられ、特にモデルの試作など造形物の片面だけを複製する場合には、安価で、なおかつ短納期で製作することができる。【００３６】
本発明の電子機器用筐体１００を製造方法において、金属製筐体１に樹脂フィルム５（印刷層３及び樹脂層４）を覆う圧空成形を行う際、図３〜６に示す圧空成形機３０を用いた。【００３７】
先ず、金属製筐体１を凸状又は凹状の型３１にセットし、樹脂フィルム５をヒーター３２を用いて加熱して軟化させる（図３）。ここで、樹脂フィルム５の表面温度は、樹脂フィルム５の材質により設定される。例えば、樹脂フィルム５の材質がポリカーボネート（ＰＣ）である場合、樹脂フィルム５の表面温度を１３０℃とした。樹脂フィルム５を軟化した後、金属製筐体１を樹脂フィルム５で被覆する（図４）。樹脂フィルム５を、金属製筐体１がセットされた凸状又は凹状の型３１に押圧して、金属製筐体１（樹脂フィルム５）と型３１との間の空気を下方から吸引することにより圧空成形機３０内を真空にし、金属製筐体１と樹脂フィルム５とを密着させる。その際、樹脂フィルム５の上方から５ｋｇ／ｃｍ（０．０５ｋｇ／ｍ）の圧縮空気を吹き付けることによって加圧し、金属製筐体１及び樹脂フィルム５を型３１に密着させて、樹脂フィルム５を金属製筐体１の形状にする（図５）。この時、接着層２は、再溶融して、金属製筐体１と樹脂フィルム５とを強固に接着する。このとき、筐体サイド等への樹脂フィルム５の巻き込みによるアンカー効果も、金属製筐体１と樹脂フィルム５との密着に寄与する。その後、金属製筐体１に密着していない樹脂フィルム５を切除し（トリミングし）（図６）、電子機器用筐体１００を得ることができる。
【００３８】
本発明の製造方法によれば、金属製筐体１が樹脂フィルム５で被覆されているため、高い意匠性をもつ金属製筐体１を簡単に加飾できるため、低コストでの大量生産を実現できる。【００３９】
以下、本発明の実施例を具体的に説明するが、本発明はこれらの実施例に何ら限定されるものではない。【００４０】
(実施例１)
Ｍｇ合金（ＡＺ９１Ｄ：Ａｌ９質量％、Ｚｎ１質量％）からなるＭｇ合金筐体上に、厚み０．７ｍｍの樹脂フィルムを上述した圧空成形により被覆した電子機器用筐体を作製した。ここで、被覆した樹脂フィルムは、樹脂層としての厚み０．５ｍｍのＡ−ＰＥＴシート（ノバクリアー  ＳＨ０４６、三菱樹脂株式会社製）、厚み０．１ｍｍの印刷層、及び接着層としての厚み０．１ｍｍのクロロプレンゴム系接着剤（セメダイン５７５、セメダイン株式会社製）にアルミ粉（スパーファインＮｏ．２２０００、大和金属粉工業株式会社製）を５質量％添加した層で構成される。【００４１】
（比較例１）
Ｍｇ合金（ＡＺ９１Ｄ：Ａｌ９質量％、Ｚｎ１質量％）からなるＭｇ合金筐体上に、ウレタン塗料をスプレー塗装にした電子機器用筐体を作製した。【００４２】
上述した実施例１及び比較例１の電子機器用筐体の光沢度を、グロスチェッカーＩＧ−３３１（株式会社堀場製作所製）を用いて評価した。その結果、比較例１の電子機器用筐体の光沢度が４５であるに対し、実施例１の電子機器用筐体の光沢度が６０であった。これにより、実施例１の電子機器用筐体は高い光沢度を容易に達成することができることが分かった。
【００４３】
（比較例２）
実施例１と同様にＭｇ合金（ＡＺ９１Ｄ：Ａｌ９質量％、Ｚｎ１質量％）からなるＭｇ合金筐体上に、厚み０．７ｍｍの樹脂フィルムを上述した圧空成形により被覆した電子機器用筐体を作製した。ここで、被覆した樹脂フィルムは、樹脂層としての厚み０．５ｍｍのＡ−ＰＥＴシート（ノバクリアー  ＳＨ０４６、三菱樹脂株式会社製）、厚み０．１ｍｍの印刷層、及び接着層としての厚み０．１ｍｍのクロロプレンゴム系接着剤（セメダイン５７５、セメダイン株式会社製）のみとし、無機物を充填していない。【００４４】
上述した、実施例１と比較例１及び２のヒケ量を測定した。ヒケ量は、電子機器用筐体表面の凹凸を表面形状測定器（アルバック社製  Ｄｅｋｔａｋ３０  ３０ＳＴ）を用いて測定した。その結果、比較例１の電子機器用筐体のヒケ量が５０μｍ、比較例２の電子機器用筐体のヒケ量が３０μｍであるのに対し、実施例１の電子機器用筐体のヒケ量が１０μｍ以下であった。これにより、実施例１の電子機器用筐体はヒケ量が小さく、成形不良を容易に目立たなくできることが分かった。
【産業上の利用可能性】
【００４５】
本発明によると、従来における前記問題を解決し、金属製筐体を樹脂フィルムで被覆することにより、製造歩留まりと装飾性（加飾性）の両方に優れた電子機器用筐体を提供できる。
【図１】
2008053527.tif 000003
【図２】
2008053527.tif 000004
【図３】
2008053527.tif 000005
【図４】
2008053527.tif 000006
【図５】
2008053527.tif 000007
【図６】
2008053527.tif 000008
【手続補正書】
【提出日】平成21年5月19日(2009.5.19)
【手続補正１】
【補正対象書類名】特許請求の範囲
【補正対象項目名】全文
【補正方法】変更
【補正の内容】
【特許請求の範囲】
【請求項１】
内部に電子機器を収容する金属製筐体と、前記金属製筐体に被覆された樹脂フィルムとを備えることを特徴とする電子機器用筐体。
【請求項２】
金属製筐体がマグネシウム（Ｍｇ）合金からなる請求の範囲第１項に記載の電子機器用筐体。
【請求項３】
更に、樹脂フィルムにおける樹脂層と金属製筐体との間に、接着層及び印刷層の少なくともいずれかを備える請求の範囲第１項又は第２項に記載の電子機器用筐体。
【請求項４】
樹脂フィルムが、ポリカーボネート（ＰＣ）、ポリエチレンテレフタレート（ＰＥＴ）、ポリメタクリル酸メチル（ＰＭＭＡ）、及びポリ乳酸（ＰＬＡ）のいずれかの熱可塑性樹脂を含む請求の範囲第１項から第３項のいずれかに記載の電子機器用筐体。
【請求項５】
接着層が、熱可塑性ゴムを含む請求の範囲第３項又は第４項に記載の電子機器用筐体。
【請求項６】
熱可塑性ゴムがニトリルゴム及びクロロプレンゴムのいずれかである請求の範囲第５項に記載の電子機器用筐体。
【請求項７】
接着層が、無機充填材を含む請求の範囲第３項から第６項のいずれかに記載の電子機器用筐体。
【請求項８】
樹脂フィルムを加熱により軟化させる加熱工程と、前記加熱された樹脂フィルムを、金属製筐体に被覆する被覆工程と、前記被覆された樹脂フィルムを前記金属製筐体に密着させる密着工程とを含むことを特徴とする電子機器用筐体の製造方法。
【請求項９】
更に、金属製筐体に接着剤を塗布する塗布工程を含む請求の範囲第８項に記載の電子機器用筐体の製造方法。
【請求項１０】
更に、樹脂フィルムにおける樹脂層と金属製筐体との間に、印刷層を形成する印刷層形成工程を含む請求の範囲第８項から第９項のいずれかに記載の電子機器用筐体の製造方法。
【国際調査報告】
2008053527.tif 000009
2008053527.tif 000010
2008053527.tif 000011
2008053527.tif 000012
2008053527.tif 000013
2008053527.tif 000014